Способ получения сферического высокоплотного пороха

Способ получения сферического высокоплотного пороха, включающий приготовление порохового лака перемешиванием в водной среде 1,8-2,5 мас. ч. этилацетата с растворенным дифениламином и пироксилина с вязкостью не более 4°Э или его смеси с возвратно-технологическими отходами, диспергирование порохового лака на сферические частицы, обезвоживание 2,5-6,0 мас.% сернокислого натрия, отличающийся тем, что приготовление порохового лака ведут с использованием пороховой массы, содержащей 15-30 мас.% нитроглицерина, 0,5-0,7 мас.% дифениламина, 0,3-0,4 мас.% централита I, 69,0-84,1 мас.% нитратцеллюлозы, после диспергирования порохового лака на сферические частицы сернокислый натрий вводят порционно 3 раза через 10-15 мин равными массовыми долями от общего количества, после ввода последней порции перемешивают 10-15 мин, нагревают до температуры 72-75°С и выдерживают в течение 35-40 мин, затем поднимают температуру до 84-86°С, выдерживают 35-40 мин, поднимают температуру до 96-98°С и выдерживают суспензию в течение 20-25 мин.